(57)【要約】【課題】低湿環境下での潜像保持体上へのトナーの融着現象が発生しないトナーを提供する。【解決手段】トナーは、トナー１ｇ中からメタノールにより抽出されるオキシカルボン酸の重量をＡ（ｇ）、０．１ｍｏｌ／リットルの水酸化ナトリウム水溶液により抽出されるオキシカルボン酸の重量をＢ（ｇ）としたとき、１．０５≦Ａ／Ｂ≦１．５００．１０×１０−３≦Ｂ≦２．００×１０−３を満足することを特徴とする。【選択図】      図１
2004226448.tif 000002
【特許請求の範囲】
【請求項１】
▲１▼平均１次粒径が８０ｎｍ〜８００ｎｍであるチタン、アルミ、亜鉛、ジルコニウムのいずれかの酸化物から選ばれる無機微粒子１、▲２▼平均１次粒径が８０ｎｍ未満のシリカ以外の無機微粒子２、及び、▲３▼平均１次粒径が３０ｎｍ未満のシリカ微粒子とトナー粒子を混合したトナーであって、
該トナーが、少なくとも結着樹脂、着色剤、ワックス成分及びオキシカルボン酸を含有するトナー粒子を有するトナーであって、
さらに、該トナーは、トナー１ｇ中からメタノールにより抽出されるオキシカルボン酸の重量をＡ（ｇ）、０．１ｍｏｌ／リットルの水酸化ナトリウム水溶液により抽出されるオキシカルボン酸の重量をＢ（ｇ）としたとき、
１．０５≦Ａ／Ｂ≦１．５０
０．１０×１０−３≦Ｂ≦２．００×１０−３
を満足することを特徴とするトナー。
【請求項２】
前記オキシカルボン酸が、下記式（１）で示される化合物であることを特徴とする請求項１に記載のトナー。
【化１】
2004226448.tif 000029
（上記式（１）中、（Ａ）は下記の郡より選ばれ、Ｘ１は、水素原子、ナトリウム原子、カリウム原子、アンモニウム又は脂肪族アンモニウムを示す。）
【化２】
2004226448.tif 000030
【請求項３】
前記オキシカルボン酸が、下記式（２）で示される化合物であることを特徴とする請求項１または２に記載のトナー。
【化３】
2004226448.tif 000031
（上記式（２）中、Ｘ２は、水素原子、ナトリウム原子、カリウム原子、アンモニウム又は脂肪族アンモニウムを示し、Ｒ４は、Ｃ１〜Ｃ２２のアルキル基又はアルケニル基、アリール基を示し、Ｒ５は、水素原子、Ｃ１〜Ｃ２２のアルキル基又はアルケニル基、アリール基、アルコキシ基を示す。）
【請求項４】
該無機微粒子１の平均１次粒径が１００ｎｍ〜５００ｎｍであることを特徴とする請求項１乃至３に記載のトナー。
【請求項５】
該無機微粒子１の帯電量が絶対値で１０ｍＣ／Ｋｇ以下であることを特徴とする請求項１乃至４に記載のトナー。
【請求項６】
該無機微粒子１がチタン、アルミのいずれかの酸化物であることを特徴とする請求項１乃至５に記載のトナー。
【請求項７】
該無機微粒子２の平均１次粒径が７０ｎｍ以下であることを特徴とする請求項１乃至６に記載のトナー。
【請求項８】
該無機微粒子２がチタン、アルミのいずれかの酸化物であることを特徴とする請求項１乃至７に記載のトナー。
【請求項９】
該トナーの重量平均粒径が４μｍ〜８μｍであり、且つ、４μｍ以下の割合が３〜２０個数％であることを特徴とする請求項１乃至８に記載のトナー。
【請求項１０】
該トナーの示唆熱分析で６０℃〜９０℃の間に少なくとも一つの吸熱ピークがあることを特徴とする請求項１乃至９に記載のトナー。
【請求項１１】
該トナーが示唆熱分析での吸熱ピークの半値幅が１０℃以下であることを特徴とする請求項１乃至１０に記載のトナー。
【請求項１２】
該トナーが結着樹脂としてスチレン系ポリマーを含有するトナーを用いることを特徴とする請求項１乃至１１に記載のトナー。
【請求項１３】
該トナーのＧＰＣ測定でのピーク分子量が１５０００〜３００００であることを特徴とする請求項１乃至１２に記載のトナー。
【請求項１４】
該トナーの酸価が１０ｍｇＫＯＨ／ｇ以下であることを特徴とする請求項１乃至１３に記載のトナー。
【請求項１５】
該トナーの帯電量の絶対値が４０ｍＣ／Ｋｇ〜８０ｍＣ／Ｋｇであることを特徴とする請求項１乃至１４に記載のトナー。
【請求項１６】
該トナーの形状係数ＳＦ１が１００〜１７０であり、且つ、形状係数ＳＦ２が１００〜１４０であることを特徴とする請求項１乃至１５に記載のトナー。
【請求項１７】
該トナーの形状係数ＳＦ１が１００〜１２０であり、且つ、形状係数ＳＦ２が１００〜１１５であることを特徴とする請求項１乃至１６に記載のトナー。
【請求項１８】
該トナー粒子が、製造工程として少なくともモノマーと着色剤を含有する成分を造粒／重合する工程を経て製造されることを特徴とする請求項１乃至１７に記載のトナー。
【発明の詳細な説明】
【０００１】
【発明の属する技術分野】
本発明は、電子写真法、静電記録法、磁気記録法などを利用した記録方法に用いられるトナーに関するものである。詳しくは本発明は予め静電潜像担持体上にトナー像を形成後、転写材上に転写させて画像形成する複写機、プリンター、ファックスに用いられるトナーに関する。
【０００２】
【従来の技術】
従来、電子写真法としては多数の方法が知られているが、一般には光導電性物質を利用し、種々の手段により感光体上に電気的潜像を形成し、次いで該潜像をトナーで現像を行って可視像化し、必要に応じて紙の如き転写材にトナー像を転写した後、加熱、圧力、加熱加圧により定着して最終画像を得るものである。
【０００３】
近年電子写真方式を用いた複写装置、プリンター等はさまざまな過酷な環境で使用されるケースが増えている。過酷な環境で起こる問題点の幾つかとして下記の様なものがある。
【０００４】
その一つとして、低温低湿環境下で発生する潜像保持体へのトナーの融着がある。潜像保持体上に融着したトナーの影響により、画像上に点状の欠陥としてあらわれる現象である。
【０００５】
また、別の点としては、低湿環境下でのハーフトーン画像の「がさつき」現象がある。トナーが現像されにくくなることにより画像が荒れたようになる現象である。写真画像等のハーフトーン部分の画像品位を下げる原因になる。
【０００６】
また、別の点としては、高温に曝された際のトナーのぼた落ち現象がある。トナーが保管時に高温に曝されることで使用開始時に凝集したトナーが画像上にドット上に現れる現象である。カラープリンターの普及に伴い、使用環境及びトナーの保管環境も多様化し従来よりも過酷な高温環境下でもこのような現象の起こらないことが求められている。
【０００７】
また、近年電子写真方式を用いた複写機、プリンター等で出力した画像の画質に対しての要求も従来よりさらに高くなってきている。特にカラー複写機／プリンターでは、その画質に対する要求は高い。従来以上の性能が求められている点の幾つかとして下記の様なものがあげられる。
【０００８】
その一つとしては、かぶり現象である。カラー画像を得るためには、複数の色のトナーにより形成された画像を重ねてカラー画像を形成するが、その際にかぶりがあると他の色の画像部分に混色し画像の品位を低下させる原因となる。
【０００９】
また、別の点としては、再転写現象がある。先に述べたようにカラー画像は複数の色の画像を中間転写体／紙等の転写材上に順次転写し重ねられていくが先に転写材上に転写されたトナーが次の色の転写の差違に潜像保持体上に戻ってしまう現象である。この現象が起こると、先に転写したトナーの色が薄くなり最終画像の色が変わってしまい、画像品位の低下の原因となる。
【００１０】
特開平１０−４８８７２号公報において、ある特定の平均粒径の無機微粒子を外添し、且つ、特定の温度範囲に示唆熱分析吸熱ピークを有するトナーに関する提案がある。１回転写での再転写に関しては効果はあるが、複数回転写での再転写を含むその他の問題点については近年の高い要求をすべて満たすことはできない。
【００１１】
上述した近年の高い要求を全て満たすには、さらなる改良が要求されている。
【００１２】
【発明が解決しようとする課題】
本発明は上記の如き問題点を解決したトナーに関する。
【００１３】
即ち、本発明の目的は、低湿環境下での潜像保持体上へのトナーの融着現象が発生しないトナーを提供することにある。
【００１４】
さらに、本発明の目的は、多数枚印刷時においても、トナーのぼた落ち現象の発生しないトナーを提供することにある。
【００１５】
さらに、本発明の目的は、高温環境下で保管されても、トナーのぼた落ち現象の発生しないトナーを提供することにある。
【００１６】
さらに、本発明の目的は、高温環境下で保管されても、トナーぼた落ち現象の発生しないトナーを提供することにある。
【００１７】
さらに、本発明の目的は、多数枚印刷時においても、かぶり現象のないトナーを提供することにある。
【００１８】
さらに、本発明の目的は、低湿環境下でのハーフトーン画像の「がさつき」の発生しないトナーを提供することにある。
【００１９】
さらに、本発明の目的は、再転写現象のないトナーを提供することにある。
【００２０】
【課題を解決するための手段】
本発明は、▲１▼平均１次粒径が８０ｎｍ〜８００ｎｍであるチタン、アルミ、亜鉛、ジルコニウムのいずれかの酸化物から選ばれる無機微粒子１、▲２▼平均１次粒径が８０ｎｍ未満のシリカ以外の無機微粒子２、及び、▲３▼平均１次粒径が３０ｎｍ未満のシリカ微粒子とトナー粒子を混合したトナーであって、
該トナーが、少なくとも結着樹脂、着色剤、ワックス成分及びオキシカルボン酸を含有するトナー粒子を有するトナーであって、
さらに、該トナーは、トナー１ｇ中からメタノールにより抽出されるオキシカルボン酸の重量をＡ（ｇ）、０．１ｍｏｌ／リットルの水酸化ナトリウム水溶液により抽出されるオキシカルボン酸の重量をＢ（ｇ）としたとき、
１．０５≦Ａ／Ｂ≦１．５０
０．１０×１０−３≦Ｂ≦２．００×１０−３
を満足することを特徴とするトナーに関する。
【００２１】
【発明の実施の形態】
上記用件を満たしたトナーを用いることにより、前記の課題をすべて解決することができた。
【００２２】
この構成によって、前記の課題が解決できた理由について、以下のように考えている。
【００２３】
低湿環境下での潜像保持体上へのトナーの融着現象に関して、本発明者らは、低湿環境下で過剰に帯電したトナーが潜像保持体上静電気的に強く付着することが原因であると考えている。平均１次粒径が８０ｎｍ〜８００ｎｍであるチタン、アルミ、亜鉛、ジルコニウムのいずれかの酸化物から選ばれる無機微粒子１をトナー粒子と混合することにより、この無機微粒子１がトナーの帯電をコントロールし、過剰な帯電を抑制し、潜像保持体への強固な付着を防止するものと推測している。また、平均１次粒径が８０ｎｍ未満のシリカ以外の無機微粒子２、及び、平均１次粒径が３０ｎｍ未満のシリカ微粒子が存在することにより、無機微粒子１によるトナーの帯電コントロール効果が大きく向上し、さらに、トナー表面近傍及び表面のオキシカルボン酸の含有状態を特定することにより、トナーの帯電特性が従来得られなかったレベルに相乗的に向上し、低湿環境下で過剰に帯電するトナーの発生を防止でき、低湿環境下での潜像保持体上へのトナーの融着現象を解決できているものと考えている。
【００２４】
低湿環境下でのハーフトーン画像の「がさつき」現象に関して、本発明者らは、低湿環境下で過剰に帯電したトナー粒子が、潜像保持体上の現像ポテンシャルを少量のトナーで埋めてしまい、適正な帯電量を有するトナーの現像を阻害し起こる現象ではないかと考えている。上記で説明したものと同じ理由により、過剰に帯電するトナーの発生を抑制することにより、低湿環境下でのハーフトーン画像の「がさつき」現象が解決できるものと考えている。
【００２５】
かぶり現象に関しては、本発明者らは、適正な帯電量を付与できなかったトナーが潜像保持体上の非画像部に現像してしまう現象であると考えている。低湿環境下においては、過剰に帯電した一部のトナー粒子が、帯電付与部材である供給ローラー／トナー担持体／トナー層規制部材等に強く付着し、新たに供給されたトナーの帯電を阻害し、かぶり現象が発生するものと考えている。上記で説明したものと同じ理由により過剰に帯電するトナーの発生を抑制することにより、新たに供給されたトナーの帯電が阻害されることを防止でき、かぶり現象を解決できているものと考えている。
【００２６】
一方、高湿環境で発生するかぶりについては、トナー表面に吸着した水分の影響でトナーの帯電が阻害されるためにかぶり現象が発生するものと考えている。上記で説明したものと同じ理由により、かぶり現象が解決できているものと考えている。
【００２７】
再転写現象に関しては、本発明者らは、転写材上に一旦転写されたトナーに次の色の転写の時に転写材を通して転写電流が注入され、適正な帯電量を有していなかったトナーの帯電を反転させ、帯電が反転したトナーが転写材から潜像保持体に戻ってしまう現象であると考えている。かぶり現象のところで説明したのと同じ理由により適正な帯電量を付与できなかったトナーの発生が抑制され、この問題が解決できているものと考えている。
【００２８】
高温に曝された際のトナーのぼた落ち現象に関しては、高温環境下で保管されることによりトナー表面のシリカ等の流動付与材が埋め込まれ、トナー表面が帯電し難い状態になり、それが原因でトナーの凝集が発生し、現像器の規制部材でほぐしきれずに潜像保持体に現像されて発生する現象であると考えている。かぶり現象のところで説明したのと同じ理由により、帯電し難い状態になってしまったトナーに適正な帯電を付与し、トナーの凝集を防ぐことにより、この現象を解決できているものと考えている。
【００２９】
多数枚印刷時のトナーのぼた落ち現象に関しては、多数枚の印刷により、現像装置内のトナーが繰り返し機械的ストレスを受け、トナー表面のシリカ等の流動付与材が埋め込まれ、トナー表面が帯電し難い状態になり、それが原因でトナーの凝集が発生し、現像器の規制部材でほぐしきれずに潜像保持体に現像されて発生する現象であると考えている。かぶり現象のところで説明したのと同じ理由により、帯電し難い状態になってしまったトナーに適正な帯電を付与し、トナーの凝集を防ぐことにより、この現象を解決できているものと考えている。
【００３０】
本発明の構成用件について、説明する。
【００３１】
本発明においてトナーは、平均１次粒径が８０ｎｍ〜８００ｎｍであるチタン、アルミ、亜鉛、ジルコニウムのいずれかの酸化物から選ばれる無機微粒子１をトナー粒子と混合する。
【００３２】
無機微粒子１の平均１次粒径が８０ｎｍ未満である場合は、トナーの帯電コントロールの効果が得られない。
【００３３】
一方、無機微粒子１の平均１次粒径が８００ｎｍを超える場合は、潜像保持体表面に微小な傷をつけ易く、トナーの融着現象が悪化する。特に、トナー担持体と潜像保持体との相対周速が速い場合、より顕著に悪化する。また、帯電コントロール効果も十分に得られない。
【００３４】
チタン、アルミ、亜鉛、ジルコニウムのいずれかの酸化物は、白色でありカラー用のトナーに用いることができ、トナーの帯電コントロール効果が高く、また、潜像保持体表面に微小な傷をつけ難い。
【００３５】
チタン、アルミ、亜鉛、ジルコニウムのいずれかの酸化物以外の無機微粒子では、色味、帯電コントロール性、潜像保持体表面への傷つけ易さの点で本発明の課題をすべて解決することができない。
【００３６】
また、帯電コントロール性、潜像保持体表面への傷つけにくさの点で、チタン、アルミのいずれかの酸化物であることがより好ましい。
【００３７】
無機微粒子１の平均１次粒径は上記の効果をより高める理由で１００ｎｍ〜５００ｎｍであることが好ましい。
【００３８】
無機微粒子１の帯電量は絶対値で１０ｍＣ／Ｋｇ以下であることが好ましい。このとき、トナーへのより高い帯電コントロール効果が得られる。
【００３９】
無機微粒子１は、表面がカップリング剤、オイル等の有機化合物等により疎水化処理されたものでも用いることができる。
【００４０】
無機微粒子１は、２種以上のものを併用して用いても良い。
【００４１】
無機微粒子１の添加量としては、０．０５〜５質量％であることが好ましい。
【００４２】
０．０５質量％未満では、課題に対する本発明の改良の効果が得られず、また５質量％を超えると、トナーの定着性を損なう。
【００４３】
本発明においてトナーは、平均１次粒径が８０ｎｍ未満のシリカ以外の無機微粒子２をトナー粒子と混合する。
【００４４】
平均１次粒径が８０ｎｍ以上である場合は、無機微粒子１の帯電コントロール効果が十分に得られず、本発明の課題をすべて解決することができない。
【００４５】
無機微粒子２は、上記の効果をより占める理由で平均１次粒径が７０ｎｍ以下であることが好ましい。無機微粒子２としては、マグネシウム、亜鉛、アルミニウム、チタン、コバルト、ジルコニウム、マンガン、セリウム、ストロンチウム、等の酸化物粉体及びチタン酸カルシウム、チタン酸マグネシウム、チタン酸ストロンチウム、チタン酸バリウム等の複合金属酸化物粉体、ホウ素、ケイ素、チタニウム、バナジウム、ジルコニウム、モリブデン、タングステン等の炭化物、マグネシウム、カルシウム、ストロンチウム、バリウム等の炭酸塩／硝酸塩／リン酸塩等を挙げることができる。
【００４６】
それらのなかでも、無機微粒子２は、チタン、アルミ、のいずれかの酸化物であることが好ましい。
【００４７】
チタン、アルミは、無機微粒子１の帯電コントロール効果を高める効果が、他の物に比べて特に高い。無機微粒子２は、表面がカップリング剤、オイル等の有機化合物等により疎水化処理されたものでも用いることができる。
【００４８】
無機微粒子２は、２種以上のものを併用して用いても良い。
【００４９】
無機微粒子２の添加量としては、０．０１〜１．０質量％、さらには、０．０２〜０．７質量％であることが良い。
【００５０】
０．０１質量％未満では、課題に対する本発明の改良の効果が得られず、また１．０質量％を超えるとトナーの定着性を損なう。
【００５１】
本発明においてトナーは、平均１次粒径が３０ｎｍ未満のシリカ微粒子をトナー粒子と混合する。平均１次粒径が３０ｎｍ以上である場合は、無機微粒子１の帯電コントロール効果が十分に得られず、本発明の課題をすべて解決することができない。
【００５２】
本発明において、シリカ微粒子の高い負帯電性が無機微粒子１の帯電コントロール効果を高めているものと考えている。
【００５３】
シリカ微粒子の平均１次粒径は、上記の効果をより高める理由で２０ｎｍ以下であることが好ましい。この場合には、より高い無機微粒子１の帯電コントロール効果が得られる。シリカ微粒子の添加量としては、トナー粒子に対し０．２〜５．０質量％、さらには、０．４〜３．０質量％であることが好ましい。０．２質量％未満では、課題に対する本発明の改良の効果が得られず、また５．０質量％を超えるとトナーの定着性を損なう。
【００５４】
シリカ粒子は、ケイ素ハロゲン化合物の蒸気相酸化により生成されたいわゆる乾式法又はヒュームドシリカと称される乾式シリカ、及び水ガラス等から製造されるいわゆる湿式シリカの両方が使用可能である。
【００５５】
粒径の小さなオイル処理シリカ粒子の母体としては、表面及びケイ酸微粉体の内部にあるシラノール基が少なく、またＮａ２Ｏ，ＳＯ３２−等の製造残査のない乾式シリカの方が好ましい。
【００５６】
また、乾式シリカにおいては製造工程において例えば、塩化アルミニウム又は塩化チタンなど他の金属ハロゲン化合物をケイ素ハロゲン化合物と共に用いることによってシリカと他の金属酸化物の複合微粉体を得ることも可能であり、それらも包含する。
【００５７】
本発明に用いられるシリカ微粒子は、シランカップリング剤、シリコーンオイル等で処理することが好ましい。
【００５８】
シランカップリング剤としては、一般式
ＲｍＳｉＹｎ
2004226448.tif 000003
で示されるもので、例えば代表的にはジメチルジクロルシラン，トリメチルクロルシラン，アリルジメチルクロルシラン，ヘキサメチルシシラザン，アリルフェニルジクロルシラン，ベンジルジメチルクロルシラン，ビニルトリエトキシシラン，γ−メタクリルオキシプロピルトリメトキシシラン，ビニルトリアセトキシシラン，ジビニルクロルシラン，ジメチルビニルクロルシラン等をあげることができる。
【００５９】
上記シリカ微粉体のシランカップリング剤処理は、シリカ微粉体を撹拌等によりクラウド状としたものに気化したシランカップリング剤を反応させる乾式処理又は、シリカを溶媒中に分散させたシランカップリング剤を滴下反応させる湿式法等、一般に知られた方法で処理することができる。
【００６０】
シリコーンオイルとしては、一般に次の式で示されるものであり、
【００６１】
【化４】
2004226448.tif 000004
Ｒ  ：Ｃ１〜Ｃ３のアルキル基
Ｒ’：アルキル，ハロゲン変性アルキル，フェニル，変性フェニル等のシリコーンオイル変性基
Ｒ”：Ｃ１〜Ｃ３のアルキル基又はアルコキシ基
【００６２】
例えば、ジメチルシリコーンオイル，アルキル変性シリコーンオイル，α−メチルスチレン変性シリコーンオイル、クロルフェニルシリコーンオイル，フッ素変性シリコーンオイル等があげられる。
【００６３】
シリコーンオイル処理の方法は公知の技術が用いられ、例えばシリカ微粉体とシリコーンオイルとをヘンシェルミキサー等の混合機を用いて直接混合しても良いし、べースシリカヘシリコーンオイルを噴霧する方法によっても良い。あるいは適当な溶剤にシリコーンオイルを溶解あるいは分散せしめた後、べースのシリカ微粉体とを混合した後、溶剤を除去して作製しても良い。
【００６４】
本発明のトナーは、少なくとも、結着樹脂、着色剤、ワックス成分及びオキシカルボン酸を含有し、該トナー１９中からメタノールにより抽出されるオキシカルボン酸の重量をＡ（９）、０．１ｍｏｌ／リットルの水酸化ナトリウム水溶液により抽出されるオキシカルボン酸の重量をＢ（ｇ）としたとき、
１．０５≦Ａ／Ｂ≦１．５０
０．１０×１０−３≦Ｂ≦２．００×１０−３
を満足する。
【００６５】
トナー１ｇ中からメタノールにより抽出されるオキシカルボン酸の重量Ａ（以下「オキシカルボン酸Ａ」と称す）は、トナー粒子の表面及びメタノールの浸透可能な表面層部分（表面近傍）に存在するオキシカルボン酸の存在量（ｇ）であり、また、トナー１ｇ中から０．１ｍｏｌ／リットルの水酸化ナトリウム水溶液により抽出されるオキシカルボン酸の重量Ｂ（以下「オキシカルボン酸Ｂ」と称す）は、トナー粒子の表面に存在するオキシカルボン酸の存在量（ｇ）であって、本発明者らは、これらがトナーの帯電量や帯電速度などの帯電特性を支配しているものと考えている。
【００６６】
Ｂの値が０．１０×１０−３ｇ未満の場合、トナーに十分な帯電性を保持することができず、またこの値が、２．００×１０−３ｇを超える場合には、本発明の改良の効果が十分得られない。
【００６７】
また、Ａ／Ｂの値が１．０５未満の場合、高温高湿下において、トナー表面に存在するオキシカルボン酸の吸湿効果が表面近傍のオキシカルボン酸の帯電付与効果よりも強く働き、トナーの帯電性が劣ってしまい、また、Ａ／Ｂの値が１．５０を超える場合、低湿環境下において、トナー表面のオキシカルボン酸の帯電能力よりも、トナー表面近傍の抵抗が強く働き、帯電速度が低下するとともに、多数枚印刷時においては過剰な帯電を有するトナーが発生してしまい、本発明の課題をすべて解決することができない。
【００６８】
本発明においてトナーは、トナーの重量平均粒径が４〜８μｍで、４μｍ以下のトナー粒子が３〜２０個数％であることがより好ましい。
【００６９】
トナーの重量平均粒径が４μｍ未満である場合は、トナーの帯電が低湿環境下で過剰になり易く、潜像保持体へのトナー融着、ハーフトーン画像のがさつき、高温保管でのトナーのボタ落ち等の問題が起こり易くなる。
【００７０】
また、トナーの重量平均粒径が８μｍを超える場合は、再転写、カブリが起こり易くなる。
【００７１】
４μｍ以下のトナー粒子が３個数％未満である場合は、高湿環境下での微小ドットの再現性が低くなりやすい。
【００７２】
また、４μｍ以下のトナー粒子が２０個数％を超える場合は、トナーの帯電が低湿環境下で過剰になり易く、潜像保持体へのトナー融着、ハーフトーン画像のがさつき等の問題が起こり易くなる。
【００７３】
本発明に係る無機微粉体１、２、及び、シリカ微粒子をトナー粒子と混合する方法としては、トナー粒子と無機微粉体１，２，及びシリカ微粒子をヘンシェルミキサーなどの混合器で撹拌混合することにより達成できる。
【００７４】
また、本発明に係るオキシカルボン酸としては、公知のものを用いることが可能であるが、帯電付与能力の観点から下記式（１）や（２）で示される化合物が好ましく用いられる。
【００７５】
【化５】
2004226448.tif 000005
（上記式（１）中、（Ａ）は下記の郡より選ばれ、Ｘ１は、水素原子、ナトリウム原子、カリウム原子、アンモニウム又は脂肪族アンモニウムを示す。）
【００７６】
【化６】
2004226448.tif 000006
【００７７】
【化７】
2004226448.tif 000007
（上記式（２）中、Ｘ２は、水素原子、ナトリウム原子、カリウム原子、アンモニウム又は脂肪族アンモニウムを示し、Ｒ４は、Ｃ１〜Ｃ２２のアルキル基又はアルケニル基、アリール基を示し、Ｒ５は、水素原子、Ｃ１〜Ｃ２２のアルキル基又はアルケニル基、アリール基、アルコキシ基を示す。）
【００７８】
上記式（１）や式（２）で示されるオキシカルボン酸の中でも、本発明に好ましく用いられるものとしては、芳香族環を有するオキシカルボン酸であり、モノアルキル芳香族オキシカルボン酸、又はジアルキル芳香族オキシカルボン酸が挙げられる。特に、サリチル酸、ジｔｅｒｔ−ブチルサリチル酸や５−ｔｅｒｔ−オクチルサリチル酸に代表されるアルキルサリチル酸、ヒドロキシナフトエ酸、ベンジル酸等はトナー表面への固定化が容易であるため、本発明に好ましく用いられる。
【００７９】
以下に代表的な具体的化合物例を列挙する。
【００８０】
【化８】
2004226448.tif 000008
【００８１】
【化９】
2004226448.tif 000009
【００８２】
【化１０】
2004226448.tif 000010
【００８３】
【化１１】
2004226448.tif 000011
【００８４】
【化１２】
2004226448.tif 000012
【００８５】
本発明においてトナーは、トナーの示差熱分析での吸熱ピークが６０〜９０℃の範囲に少なくとも一つあるものが好ましい。
【００８６】
６０〜９０℃に吸熱ピークを有するトナーは、トナーの帯電特性がより向上し、より好ましい結果が得られる。
【００８７】
吸熱ピークが６０℃未満にある場合、保存安定性が損なわれ、ブロッキングなどの問題が発生しやすい。
【００８８】
一方、９０℃を超える温度に吸熱ピークがあっても、さらなるトナーの帯電特性が向上される効果が得られない。
【００８９】
６０〜９０℃に吸熱ピークがあれば、９０℃を超える温度域に別に吸熱ピークがあっても構わない。
【００９０】
また、本発明においてトナーは、トナーの示差熱分析での６０〜９０℃の温度域の吸熱ピークの半値幅が１０℃以下、さらには、６℃以下であるものがより好ましい。
【００９１】
半値幅が１０℃を超えると、潜像保持体へのトナー融着、カブリ、高温放置でのトナーのボタ落ちなどの防止効果がより高められない。
【００９２】
トナーの示差熱分析における吸熱ピークを６０〜９０℃に有する形態にする手段としては、トナー中に示差熱分析における吸熱ピークを６０〜９０℃に有する化合物を内添させる方法が好ましい。
【００９３】
示差熱分析における吸熱ピークを６０〜９０℃以下にひとつ以上有する物質としては、ワックスを挙げることができる。
【００９４】
ワックスとしては、パラフィンワックス、マイクロクリスタリンワックス、ペトロラクタム等の石油系ワックス及びその誘導体、モンタンワックス及びその誘導体、フィシャートロプシュ法による炭化水素ワックス及びその誘導体、ポリエチレンに代表されるポリオレフィンワックス及びその誘導体、カルナバワックス、キャンデリラワックス等、天然ワックス及びそれらの誘導体等で、誘導体には酸化物や、ビニルモノマーとのブロック共重合物、グラフト変性物も含む。高級脂肪族アルコール等のアルコール；ステアリン酸、パルミチン酸等の脂肪酸或いはその化合物；酸アミド、エステル、ケトン、硬化ヒマシ油及びその誘導体、植物ワックス、動物ワックス等、示差熱分析における吸熱ピークを６０〜９０℃以下に有しているものであればいずれも単独もしくは併用して用いることが可能である。
【００９５】
ワックスの含有量としては、０．３〜３０質量％、より好ましくは、０．５〜２０質量％である。
【００９６】
本発明においてトナーに用い得る結着樹脂としては、以下のようなものが挙げられる。
【００９７】
加熱定着用トナーの場合は、例えば、ポリスチレン、ポリ−ｐ−クロルスチレン、ポリビニルトルエン等のスチレン及びその置換体の単重合体；スチレン−ビニルナフタリン共重合体、スチレン−アクリル酸エステル共重合体、スチレン−メタクリル酸エステル共重合体、スチレン−マレイン酸エステル共重合体、スチレン−アクリル酸共重合体、スチレン−メタクリル酸共重合体、スチレン−マレイン酸共重合体、スチレン−α−クロルメタクリル酸メチル共重合体、スチレン−アクリロニトリル共重合体、スチレン−ビニルメチルエーテル共重合体、スチレン−ビニルエチルエーテル共重合体、スチレン−ビニルメチルケトン共重合体、スチレン−ブタジエン共重合体、スチレン−イソプレン共重合体、スチレン−アクリロニトリルインデン共重合体等のスチレン系共重合体；ポリ塩化ビニル、フェノール樹脂、天然変性フェノール樹脂、天然樹脂変性マレイン酸樹脂、アクリル樹脂、メタクリル樹脂、ポリ酢酸ビニル、シリコーン樹脂、ポリエステル樹脂、ポリウレタン、ポリアミド樹脂、フラン樹脂、エポキシ樹脂、キシレン樹脂、ポリビニルブチラール、テンペン樹脂、クマロンインデン樹脂、石油系樹脂などが使用できる。
【００９８】
本発明においてトナーには、結着樹脂として、スチレン系ポリマーが含有されているものが好ましい。
【００９９】
スチレン系ポリマーは、それ自身の主鎖の極性が低く、トナーの帯電特性がより向上し好ましい。
【０１００】
スチレン系共重合体のスチレンモノマーに対するコモノマーとしては、例えば、アクリル酸、アクリル酸メチル、アクリル酸エチル、アクリル酸ブチル、アクリル酸ドデシル、アクリル酸オクチル、アクリル酸−２−エチルヘキシル、アクリル酸フェニル、メタクリル酸、メタクリル酸メチル、メタクリル酸エチル、メタクリル酸ブチル、メタクリル酸オクチル、アクリロニトリル、メタクリロニトリル、アクリルアミド等のような二重結合を有するモノカルボン酸、もしくはその置換体；アクリル酸、メタクリル酸、α−エチルアクリル酸、クロトン酸、などのアクリル酸及びそのα−或いはβ−アルキル誘導体、フマル酸、マレイン酸、シトラコン酸などの不飽和ジカルボン酸及びそのモノエステル誘導体または無水マレイン酸などがあり、このようなモノマーを単独、或いは混合して、他のモノマーと共重合させることにより所望の重合体を作ることができる。
【０１０１】
本発明においてトナーは、トナーのＴＨＦ可溶分のＧＰＣ測定でのピーク分子量が１．５万〜３．０万であるものが好ましい。
【０１０２】
トナーのＴＨＦ可溶分のＧＰＣ測定でのピーク分子量が１．５万〜３．０万である場合は、トナーの帯電特性がより向上し、より好ましい結果が得られる。
【０１０３】
ピーク分子量が１．５万未満である場合、トナーの帯電特性の向上の効果が得られない。また、ピーク分子量が３万を超えると定着性が損なわれ易くなる。
【０１０４】
本発明においてトナーは、トナーの酸価が１０ｍｇＫＯＨ／ｇ以下であることが好ましい。トナーの酸価が１０ｍｇＫＯＨ／ｇ以下である場合、低湿環境下で過剰に帯電するトナー粒子の発生が抑制され、トナーの帯電特性がより向上し、課題に対してより好ましい結果が得られる。本発明においてトナーは、トナーの帯電量の絶対値が４０ｍＣ／Ｋｇ〜８０ｍＣ／Ｋｇであるものが好ましい。
【０１０５】
トナーの帯電量の絶対値が４０ｍＣ／Ｋｇ未満である場合は、再転写、カブリが起こり易くなるケースがある。一方、トナーの帯電量の絶対値が８０ｍＣ／Ｋｇを超える場合は、潜像保持体へのトナー融着、ハーフトーン画像の「がさつき」、高温保管でのトナーのボタ落ちが発生し易くなるケースがある。
【０１０６】
本発明においてトナーは、その形状係数ＳＦ−１の値が１００〜１７０、さらには、１００〜１２０、その形状係数ＳＦ−２の値が１００〜１４０、さらには、１００〜１１５である場合に、特に好ましい。
【０１０７】
上記範囲にある形状は、比較的にトナー表面が滑らかな状態にあり、トナーの帯電特性がより向上し、本発明の課題に関してより高い効果が得られる。
【０１０８】
ＳＦ−１が１７０を超える場合、及び、ＳＦ−２が１４０を超える場合は、いずれも、トナーの帯電特性をさらに向上する効果が得られない。
【０１０９】
本発明においてトナーは、必要に応じて、トナーに荷電制御剤を添加しても良い。
【０１１０】
トナーを負荷電性に制御するものとして、例えば、下記の物質が挙げられる。
【０１１１】
例えば、有機金属錯体、キレート化合物が有効であり、モノアゾ金属錯体、アセチルアセトン金属錯体、芳香族ハイドロキシカルボン酸、芳香族ダイカルボン酸系の金属錯体がある。
【０１１２】
他には、芳香族ハイドロキジカルボン酸、芳香族モノ及びポリカルボン酸及びその金属塩、無水物、エステル類、ビスフェノール等のフェノール誘導体類等がある。
【０１１３】
また、正荷電性に制御するものとして下記物質が挙げられる。
【０１１４】
例えば、ニグロシン及び脂肪酸金属塩等による変性物；トリブチルベンジルアンモニウム−１−ヒドロキシ−４−ナフトスルフォン酸塩、テトラブチルアンモニウムテトラフルオロボレート等の四級アンモニウム塩、及びこれらの類似体であるホスホニウム塩等のオニウム塩及びこれらのレーキ顔料、トリフェニルメタン染料及びこれらのレーキ顔料、（レーキ化剤としては、燐タングステン酸、燐モリブデン酸、燐タングステンモリブデン酸、タンニン酸、ラウリン酸、没食子酸、フェリシアン化物、フェロシアン化物等）高級脂肪酸の金属塩；ジブチルスズオキサイド、ジオクチルスズオキサイド、ジシクロヘキシルスズオキサイド等のシオルガノスズオキサイド；ジブチルスズボレート、ジオクチルスズボレート、ジシクロヘキシルスズボレート等のシオルガノスズボレート類；これらを単独或いは２種類以上組み合わせて用いることができる。
【０１１５】
上述した荷電制御剤は微粒子状で用いることが好ましい。
【０１１６】
また、これらの荷電制御剤の個数平均粒径が４μｍ以下のもの、更には３μｍ以下のものを使用することが特に好ましい。
【０１１７】
更に本発明のトナーを製造する際に、直接重合方法を用いる場合には、重合阻害性が無く水系媒体中への可溶化物の無い荷電制御剤が特に好ましい。
【０１１８】
具体的化合物としては、ネガ系制御剤としてサリチル酸、アルキルサリチル酸、ジアルキルサリチル酸、ナフトエ酸、ダイカルボン酸の金属化合物、スルホン酸、カルボン酸を側鎖に持つ高分子型化合物、ホウ素化合物、尿素化合物、ケイ素化合物、カリークスアレーン等が利用できる。
【０１１９】
ポジ系制御剤として四級アンモニウム塩、該四級アンモニウム塩を側鎖に有する高分子型化合物、グアニジン化合物、イミダゾール化合物等が好ましく用いられる。
【０１２０】
該荷電制御剤の添加量は、樹脂１００重量部に対し０．５〜１０重量部が好ましい。
【０１２１】
本発明においてトナーに用いられる着色剤は、黒色着色剤としてカーボンブラック，マグネタイト，以下に示すイエロー／マゼンタ／シアン着色剤を用い黒色に調色されたものが利用される。
【０１２２】
イエロー着色剤としては、縮合アゾ化合物，イソインドリノン化合物，アンスラキノン化合物，アゾ金属錯体，メチン化合物，アリルアミド化合物に代表される化合物が用いられる。
【０１２３】
具体的には、Ｃ．Ｉ．ピグメントイエロー１２、１３、１４、１５、１７、６２、７４、８３、９３、９４、９５、１０９、１１０、１１１、１２８、１２９、１４７、１６８、１８０等が好適に用いられる。
【０１２４】
マゼンタ着色剤としては、縮合アゾ化合物，ジケトビロロピロール化合物，アンスラキノン，キナクリドン化合物，塩基染料レーキ化合物，ナフトール化合物，ベンズイミダソロン化合物，チオインジゴ化合物，ペリレン化合物が用いられる。
【０１２５】
具体的には、Ｃ．Ｉ．ピグメントレッド２、３、５、６、７、２３、４８；２、４８；３、４８；４、５７；１、８１；１、１４４、１４６、１６６、１６９、１７７、１８４、１８５、２０２、２０６、２２０、２２１、２５４が特に好ましい。
【０１２６】
シアン着色剤としては、銅フタロシアニン化合物及びその誘導体，アンスラキノン化合物，塩基染料レーキ化合物等が利用できる。
【０１２７】
具体的には、Ｃ．Ｉ．ピグメントブルー１、７、１５、１５：１、１５：２、１５：３、１５：４、６０、６２、６６等が特に好適に利用できる。
【０１２８】
これらの着色剤は、単独又は混合し更には固溶体の状態で用いることができる。
【０１２９】
本発明においてトナーに用いる着色剤は、色相角，彩度，明度，耐候性，ＯＨＰ透明性，トナー中への分散性の点から選択される。
【０１３０】
該着色剤の添加量は、樹脂１００重量部に対し１〜２０重量部添加して用いられる。黒色着色剤としてマグネタイトを用いた場合には、他の着色剤と異なり、樹脂１００重量部に対し４０〜１５０重量部添加して用いられる。
【０１３１】
本発明においてトナー粒子の製造方法としては、トナーの構成材料を、ヘンシェルミキサー、ボールミル、Ｖ字型ミキサー池の混合器を用いた混合工程、熱ロールニーダー、エクストルーダーの如き熱混練機を用いた混練工程、混練物を冷却固化後、ジェットミルなどの粉砕機を用いた粉砕工程、粉砕物の分級工程を経て、製造される方法がある。
【０１３２】
また、別の方法としては、モノマー、着色剤等を含有する成分を造粒、重合する工程を経て製造される方法がある。
【０１３３】
本発明においてトナー粒子は、その製造工程として、少なくともモノマーと着色剤を含有する成分を造粒／重合する工程を経て製造される場合、特に好ましい。
【０１３４】
この製造方法で製造されたトナー粒子は、その形状として、表面が滑らかな状態のものが得られ、トナーの帯電特性がより向上し、本発明の課題に関して、より高い効果が得られる。
【０１３５】
この製造方法について、以下に詳細に説明する。
【０１３６】
重合開始剤としては、例えば、２，２’−アゾビス−（２，４−ジメチルバレロニトリル）、２，２’−アゾビスイソブチロニトリル、１，１’−アゾビス（シクロヘキサシ−１−カルボニトリル）、２，２’−アゾビス−４−メトキシ−２，４−ジメチルバレロニトリル、アゾビスイソブチロニトリル等のアゾ系又はジアゾ系重合開始剤；ベンゾイルペルオキシド、メチルエチルケトンペルオキシド、ジイソプロピルペルオキシカーボネート、クメンヒドロペルオキシド、２，４−ジクロロベンゾイルペルオキシド、ラウロイルペルオキシド等の過酸化物系重合開始剤が用いられる。
【０１３７】
該重合開始剤の添加量は、目的とする重合度により変化するが一般的には単量体に対し０．５〜２０質量％添加され用いられる。
【０１３８】
重合開始剤の種類は、重合方法によら若干異なるが、１０時間半減期温度を参考に、単独又は混合し利用される。
【０１３９】
重合度を制御するため公知の架橋剤，連鎖移動剤，重合禁止剤等を更に添加し用いることも可能である。
【０１４０】
架橋剤としては、主として２個以上の重合可能な二重結合を有する化合物、例えば、ジビニルベンゼン、ジビニルナフタレン等のような芳香族ジビニル化合物、；エチレングリコールジアクリレート、エチレングリコールジメタクリレート、１，３−ブタンジオールジメタクリレート等のような二重結合を２個有するカルボン酸エステル：ジビニルアニリン、ジビニルエーテル、ジビニルスルフィド、ジビニルスルホン等のジビニル化合物、及び３個以上のビニル基を有する化合物が単独もしくは混合物として使用できる。
【０１４１】
分散剤としては、無機化合物として、リン酸三カルシウム，リン酸マグネシウム，リン酸アルミニウム，リン酸亜鉛，炭酸カルシウム，炭酸マグネシウム，水酸化カルシウム，水酸化マグネシウム，水酸化アルミニウム，メタケイ酸カルシウム，硫酸カルシウム，硫酸バリウム，ベントナイト，シリカ，アルミナ、磁性体、フェライト等が挙げられる。有機化合物として、ポリビニルアルコール，ゼラチン，メチルセルロース，メチルヒドロキシプロピルセルロース，エチルセルロース，カルボキシメチルセルロースのナトリウム塩，ポリアクリル酸及びその塩，デンプン等を水相に分散させて使用できる。
【０１４２】
これら分散剤は、重合性単量体１００重量部に対して０．２〜２０重量部を使用することが好ましい。これら分散剤は、市販のものをそのまま用いても良いが、細かい均一な粒度を有する分散粒子を得るために、分散媒中にて高速撹拌下にて該無機化合物を生成させることもできる。例えば、リン酸三カルシウムの場合、高速撹拌下において、リン酸ナトリウム水溶液と塩化カルシウム水溶液を混合することで懸濁重合法に好ましい分散剤を得ることができる。
【０１４３】
また、これら分散剤の微細な分散の為に、０．００１〜０．１重量部の界面活性剤を使用してもよい。これは上記分散剤の所期の作用を促進する為のものであり、具体的には市販のノニオン、アニオン、カチオン型の界面活性剤が利用でき、例えば、ドデシルベンゼン硫酸ナトリウム，テトラデシル硫酸ナトリウム，ペンタデシル硫酸ナトリウム，オクチル硫酸ナトリウム，オレイン酸ナトリウム，ラウリル酸ナトリウム，ステアリン酸カリウム，オレイン酸カルシウム等が挙げられる。
【０１４４】
本発明においては、以下の如き製造方法によって具体的にトナーを製造することが可能である。
【０１４５】
即ち、重合性単量体中に低軟化点物質からなる離型剤，着色剤，荷電制御剤，重合開始剤その他の添加剤を加え、ホモジナイサー，超音波分散機等によって均一に溶解又は分散せしめた単量体系を、分散安定剤を含有する水相中に通常の撹拌機またはホモミキサー，ホモジナイサー等により分散せしめる。好ましくは単量体液滴が所望のトナー粒子のサイズを有するように撹拌速度，時間を調整し、造粒する。その後は分散安定剤の作用により、粒子状態が維持され、且つ粒子の沈降が防止される程度の撹拝を行えば早い。重合温度は４０℃以上、一般的には５０〜９０℃の温度に設定して重合を行うのが良い。また、重合反応後半に昇温しても良く、更に、トナー定着時の臭いの原因等となる未反応の重合性単量体、副生成物等を除去するために反応後半、又は、反応終了後に一部水系媒体を留去しても良い。懸濁重合法においては、通常単量体系１００重量部に対して水３００〜３０００重量部を分散媒として使用するのが好ましい。
【０１４６】
本発明において、上述の結着樹脂と共にポリエステル樹脂のような極性を有する樹脂（以下、「極性樹脂」と称す）を併用することができる。トナー中に極性樹脂を添加することによってトナー中のオキシカルボン酸の含有状態を上述の如き特定の状態に制御することが容易となる。
【０１４７】
例えば、後述する懸濁重合法などにより直接トナーを製造する場合には、分散工程から重合工程に至る重合反応時に上記の如き極性樹脂を添加すると、トナー粒子となる重合性単量体組成物と水系分散媒体の呈する極性のバランスに応じて、添加した極性樹脂がトナー粒子の表面に薄層を形成したり、トナー粒子表面から中心に向け傾斜性をもって存在するように制御することができる。このとき、オキシカルボン酸の相互作用を有するような極性樹脂を用いることによって、トナー中へのオキシカルボン酸の存在状態を望ましい形態にすることが可能である。特に酸価が１〜２０ｍｇＫＯＨ／ｇを呈する極性樹脂を用いるとオキシカルボン酸の存在状態を制御することが容易となる。
【０１４８】
上記極性樹脂の添加量は、結着樹脂１００重量部に対して１〜２５重量部使用するのが好ましく、より好ましくは２〜１５重量部である。１重量部未満ではトナー粒子中での極性樹脂の存在状態が不均一となり、道に２５重量部を超えるとトナー粒子表面に形成される極性樹脂の薄層が厚くなるため、いずれの場合もオキシカルボン酸の含有状態制御するのが困難になり、その機能を十分に発現することができない。
【０１４９】
係る極性樹脂として用いられる代表的なポリエステル樹脂の組成は以下の通りである。
【０１５０】
ポリエステル系樹脂のアルコール成分単量体としては、エチレングリコール、プロピレングリコール、１，３−ブタンジオール、１，４−ブタンジオール、２，３−ブタンジオール、ジエチレングリコール、トリエチレングリコール、１，５−ペンタンジオール、ユ，６−ヘキサンジオール、ネオペンチルグリコール、２−エチル１，３−ヘキサンジオール、水素化ビスフェノールＡ、下記（イ）式で表されるビスフェノール誘導体及び下記（ロ）式で示されるジオール類が挙げられる。
【０１５１】
【化１３】
2004226448.tif 000013
【０１５２】
また、上記の如き極性樹脂はそれぞれ一種類の重合体に限定されるわけではなく、例えばポリエステル樹脂、
エポキシ樹脂、ポリカーボネート樹脂、ポリオレフィン、ポリ酢酸ビニル、ポリ塩化ビニル、ポリアルキルビニルエーテル、ポリアルキルピニルケトン、ポリスチレン、ポリ（メタ）アクリルエステル、メラミンホルムアルデヒド樹脂、ポリエチレンテレフタレート、ナイロン、ポリウレタン等様々な重合体を必要に応じて結着樹脂に添加することができる。
【０１５３】
無機微粉体１、２、及び、シリカ微粒子をトナー表面に含有させる方法としては、トナー粒子と無機微粉体１，２、及び、シリカ微粒子をヘンシェルミキサー等の混合器で撹拌混合することにより達成できる。
【０１５４】
本発明において、トナー中からメタノールによって抽出されるオキシカルボン酸量Ａと、０．１ｍｏｌ／リットルの水酸化ナトリウム水溶液によって抽出されるオキシカルボン酸量Ｂは、以下の方法で測定した。▲１▼メタノールと▲２▼分散剤としてコンタミノン０．０４ｇを加えた０．１規定の水酸化ナトリウム水溶液を別々の容器に５０ｍｌ用意し、それぞれの中にトナー１ｇを秤量して加え、スターラーを用いて５０ｒｐｍで撹拌し、均一に分散させる。３時間分散処理を行った後、メンブランフィルター（ポアサイズ：０．４５μｍ）を用いて濾過し、得られた濾液の吸光度を測定する。吸光度は２８０〜３５０ｎｍの範囲に１つ現れるピークの最大値とベースラインとの差で定義する。得られた結果から、所定の検量線を用いてトナー表面近傍のオキシカルボン酸量Ａとトナー表面のオキシカルボン酸量Ｂを算出した。
【０１５５】
樹脂の分子量の測定方法について述べる。
【０１５６】
樹脂の分子量は、ＧＰＣ（ゲルパーミエーションクロマトグラフィー）により測定される。
【０１５７】
具体的なＧＰＣの測定方法としては、予めトナーをソックスレー抽出器を用いトルエン溶剤で２０時間抽出を行った後、ロータリーエバポレーターでトルエンを留去せしめ、さらに離型剤等の低軟化点物質は溶解するが樹脂は溶解し得ない有機溶剤、例えばクロロホルム等で充分洗浄又は抽出を行った後、ＴＨＦ（テトラヒドロフラン）に可溶した溶液をポア径が０．３μｍの耐溶剤性メンブランフィルターで濾過したサンプルをウォーターズ社製１５０Ｃを用い、カラム構成は昭和電工製Ａ−８０１、８０２、８０３、８０４、８０５、８０６、８０７を連結し標準ポリスチレン樹脂の検量線を用い分子量を測定する。
【０１５８】
酸価は以下のように求められる。基本操作は、ＪＩＳ−ＫＯ０７０に準ずる。
【０１５９】
（１）試薬
（ａ）溶剤：エチルエーテルーエチルアルコール混液（１＋１または２＋１）
またはベンゼン−エチルアルコール混液（１＋１または２＋１）で、これらの溶液は使用直前にフェノールフタレインを指示薬としてＮ／１０水酸化カリウムエチルアルコール溶液で中和しておく。
（ｂ）フェノールフタレイン溶液；フェノールフタレイン１ｇをエチルアルコール（９５ｖ／ｖ％）１００ｍｌに溶かす。
（ｃ）Ｎ／１０水酸化カリウム−エチルアルコール溶液；水酸化カリウム７．０ｇをできるだけ少量の水に溶かしエチルアルコール（９５ｖ／ｖ％）を加えて１リットルとし、２〜３日放置後ろ過する。標定はＪＩＳ−Ｋ８００６（試薬の含量試験中滴定に関する基本事項）に準じて行う。
【０１６０】
（２）操作
試料１〜２０ｇを正しくはかりとり、これに溶剤１００ｍｌおよび指示薬としてフェノールフタレイン溶液数滴を加え、試料が完全に溶けるまで十分に振る。固体試料の場合は水浴上で加温して溶かす。冷却後これをＮ／１０水酸化カリウムエチルアルコール溶液で滴定し、指示薬の微紅色が３０秒間続いたときを中和の終点、とする。
【０１６１】
３）計算式下記式によって酸価を算出する。
【０１６２】
【数１】
2004226448.tif 000014
上式中Ａ：酸価
Ｂ：Ｎ／１０水酸化カリウムエチルアルコール溶液の使用量（ｍｌ）
ｆ：Ｎ／１０水酸化カリウムエチルアルコール溶液のファクター
Ｓ：試料（ｇ）
粒度分布の測定方法について述べる。
【０１６３】
トナーの重量平均粒径及び粒度分布はコールターカウンターＴＡ−ＩＩ型あるいはコールターマルチサイザー（コールター社製）等種々の方法で測定可能であるが、本発明においてはコールターマルチサイザー（コールター社製）及びＰＣ９８０１パーソナルコンピューター（ＮＥＣ製）を接続し、粒度域を１６分割したデータとして出力させた。
【０１６４】
電解液は１級塩化ナトリウムを用いて１％ＮａＣｌ水溶液を調製する。例えば、ＩＳＯＴＯＮＲ−ＩＩ（コールターサイエンティフィックジャパン社製）が使用できる。測定法としては、前記電解水溶液１００〜１５０ｍｌ中に分散剤として界面活性剤、好ましくはアルキルベンゼンスルフォン酸塩を０．１〜５ｍｌ加え、更に測定試料を２〜２０ｍｇ加える。試料を懸濁した電解液は超音波分散器で約１〜３分間分散処理を行い、前記測定装置によりアパチャーとして１００μｍアパチャーを用いて、２μｍ以上のトナー体積、個数を測定して体積分布と個数分布とを算出した。それから、本発明に係わるところの体積分布から求めた重量基準の重量平均粒径Ｄ４（各チャンネルの中央値をチャンネル毎の代表値とする）を求めた。
【０１６５】
微粒子の帯電量の測定方法について述べる。
【０１６６】
本発明の微粒子の帯電量の測定方法としては、温度：２３℃、湿度：６０％のの環境下で、キャリアとしてＥＦＶ２００／３００（パウダーデック社製）を用い、キャリア１０．０ｇと微粒子０．２ｇを容量が５０ｍｌのポリエチレン製の容器に入れ、手で９０回振どうする。
【０１６７】
次いで、図１に示すような底に５００メッシュのスクリーン３のある金属製の測定容器２に前記混合物を約１ｇを入れ、金属製のフタ４をする。このときの測定容器２全体の重量を測りＷ１（ｇ）とする。次に吸引機（測定容器２と接する部分は絶縁体）に置き、吸引口７から圧力２４５０Ｐａ（２５０ｍｍＡｑ）で吸引し、この状態で２分間吸引を行い微粒子を吸引除去する。このときの電位計９の電位をＶ（ボルト）とする。
【０１６８】
ここで、８はコンデンサーであり容量をＣ（ｍＦ）とする。吸引後の測定容器２全体の重量を測定しそれをＷ２（ｇ）とする。
【０１６９】
微粒子の帯電量丁（ｍＣ／ｋｇ）は下記計算式より求める。
帯電量Ｔ（ｍＣ／ｋｇ）＝Ｃ×Ｖ／（Ｗ１−Ｗ２）
【０１７０】
本発明のトナーの帯電量の測定方法としては、トナーの量を０．５ｇとする以外は、上記と同じ方法で行う。
【０１７１】
形状係数を示すＳＦ−１，ＳＦ−２の測定方法について述べる。
【０１７２】
本発明において、形状係数を示すＳＦ−１，ＳＦ−２とは、例えば日立製作所製ＦＥ−ＳＥＭ（Ｓ−８００）を用い、１０００倍に拡大した２μｍ以上のトナー像を１００個無作為にサンプリングし、その画像情報はインターフェースを介して、例えばニレコ社製画像解析装置（ＬｕｚｅｘＩＩＩ）に導入し解析を行い、下式より算出し得られた値を形状係数ＳＦ−１，ＳＦ−２と定義する。
【０１７３】
【数２】
2004226448.tif 000015
（式中、ＭＸＬＮＧは粒子の絶対最大長、ＰＥＲＩＭＥは粒子の周囲長、ＡＲＥＡは粒子の投影面積を示す。）
【０１７４】
形状係数ＳＦ−１はトナー粒子の丸さの度合いを示し、形状係数ＳＦ−２はトナー粒子の凹凸の度合いを示している。
【０１７５】
示差熱分析における吸熱ピークの測定方法について述べる。
【０１７６】
本発明に係わる示差熱分析における吸熱ピークは、高精度の内熱式入力補償型の示差走査熱量計で測定する。
【０１７７】
たとえば、パーキンエルマー社製のＤＳＣ−７が使用できる。測定方法は、ＡＳＴＭＤ３４１８−８２に準じて行う。
【０１７８】
本発明に用いられるＤＳＣ曲線は、１回昇温させ前履歴をとった後、温度速度１０℃／ｍｉｎ、温度０〜２００℃の範囲で降温、昇温させたときに測定されるＤＳＣ曲線を用いる。
【０１７９】
吸熱ピーク温度とは、ＤＳＣ曲線において、プラスの方向のピーク温度のことであり、即ち、ピーク曲線の微分値が正から負にかわる際のＯになる点を言う。
【０１８０】
無機微粉体１／２、及び、シリカ微粒子の平均１次粒径の測定方法について述べる。
【０１８１】
本発明に係わる無機微粒子１／２、及び、シリカ微粒子の平均１次粒径の測定は、走査型電子顕微鏡ＦＥ−ＳＥＭ（日立製作所製Ｓ−４７００）により１０万倍に拡大した写真を撮影し、それぞれの粒子について５００個以上の粒子について、定規、ノギスなどを用いその粒径を測定する。必要に応じて、その写真をさらに拡大して測定を行う。
【０１８２】
測定されたそれぞれの粒子の個数平均を計算し、本発明の平均１次粒径を求める。
【０１８３】
また、無機微粒子１，及び、無機微粒子２が同じ組成のものである場合は、１次粒径に対する個数分布のグラフを作り、無機微粒子１、及び、無機微粒子２のそれぞれのピークの間の個数頻度の極小部分の粒径で、無機微粒子１と無機微粒子２の区別をし、それぞれの粒径領域での個数平均を計算する。
【０１８４】
微粒子の組成の判別は、上記装置のＸ線マイクロアナライザーで指定した特定の元素のみを検出することにより行う。
【０１８５】
ワックスの分子量分布の測定方法について述べる。
【０１８６】
本発明に係るワックスの分子量分布は、
2004226448.tif 000016
以上の条件で測定し、試料の分子量算出にあたっては単分散ポリスチレン標準試料により作成した分子量較正曲線を使用する。さらに、Ｍａｒｋ−Ｈｏｕｗｉｎｋ粘度式から導き出される換算式でポリエチレン換算することによって算出される。
【０１８７】
【実施例】
以下本発明を実施例により具体的に説明するが、これは本発明をなんら限定するものではない。
【０１８８】
トナー粒子の製造例１
２リットル用四つ口フラスコ中のイオン交換水７１０ｇに０．１Ｍ−Ｎａ３ＰＯ４水溶液４５０ｇを投入し、６５℃に加温した後、ＴＫ式ホモミキサー（特殊機化工製）を用いて、１２，０００ｒｐｍにて撹拌した。
【０１８９】
これに１．０Ｍ−ＣａＣｌ２水溶液６８ｇを徐々に添加し、微小な離水溶性分散安定剤を含む水系分散媒体を調製した。さらに希塩酸により水系分散媒体のｐＨが５．０となるように再調製した。
【０１９０】
一方、分散質として、
2004226448.tif 000017
上記処方を６５℃に加温し、ＴＫ式ホモミキサー（特殊機化工製）を用いて、１２，０００ｒｐｍで均一に溶解，分散した。
【０１９１】
これに重合開始剤２，２’−アゾビス（２，４−ジメチルバレロニトリル）５ｇを溶解し、重合性単量体組成物を調製した。
【０１９２】
前記水系媒体中に上記重合性単量体組成物を投入し、内温６５℃で、窒素雰囲気下において高速撹拌１０，０００ｒｐｍを撹拌しつつ、２０分間撹拌し、該重合性単量体組成物を造粒した。その後、撹拌装置をパドル撹拌翼を具備したものに換え、１００ｒｐｍで撹拌しながら同温度に保持する。その後２時間経過したところで７０℃に昇温し、さらに２時間経過後、昇温速度４０℃／Ｈｒで８０℃に昇温し、さらに５時間重合させ第１重合工程を終了し、重合体粒子を得た。この重合体粒子のコールターカウンターから求めた体積平均径は、６．８μｍであった。
【０１９３】
第１重合工程終了後、懸濁系を冷却した。冷却後、懸濁系のｐＨが５．０となるように調製した。
【０１９４】
次いで
スチレンモノマー                                                ８２ｇ
ｎ−ブチルアクリレート                                          １２ｇ
不飽和ポリエステル                                                ６ｇ
（フマル酸−プロピレンオキサイド変性ビスフェノールＡ）
前記オキシカルボン酸（１−Ａ）                                    １ｇ
からなる重合性単量体系に重合開始剤として２，２’−アゾビス（２，４−ジメチルバレロニトリル）０．５ｇを添加溶解させた。この溶液を定量ポンプ（日本フィーダー製）を用いて、５回に分けて０．５ｍｌ／ｍｉｎ，４．０ｍｌ滴下し、前記重合体粒子表面に吸着，被覆させ重合せしめた。
【０１９５】
次に、８０℃に昇温し更に６時間重合させ第２重合工程を終了した。この被覆後の樹脂粒子のコールターカウンターから求めた体積平均は、７．２μｍであった。
【０１９６】
第２重合工程終了後、加熱減圧下で残存モノマーを留去し、反応生成物を常温まで冷却した。冷却後、塩酸を加えて離水溶性分散剤を溶解し、濾過した。その後、ｐＨ６．５、１５℃のイオン交換水にて水洗を数回繰り返した後、乾燥、分級することにより、シアントナー粒子１を得た。
【０１９７】
トナーの製造例１
シアントナー粒子１；１００質量部に対して、平均１次粒径が８ｎｍのヘキサメチルシシラザンで表面処理されたシリカ微粒子（シリカＡ）；１質量部、平均１次粒径が４５ｎｍのイソブチルシランで表面処理された酸化チタン微粒子（無機微粒子２Ａ）；０．１５質量部、平均１次粒径が２００ｎｍ（帯電量；−２．１ｍＣ／ｋｇ）のルチル型酸化チタン微粒子（無機微粒子１Ａ）；０．８質量部をヘンシェルミキサーで混合し、トナー１を得た。
【０１９８】
トナー１の重量平均粒径は、７．２μｍ、４μｍ以下の粒子は、８．０個数％であった。
【０１９９】
トナー１の示差熱分析での吸熱ピークは、７３℃にあり、その吸熱ピークの半値幅は、３−２℃であった。
【０２００】
トナー１のＧＰＣ測定でのピーク分子量は、２２０００であった。
【０２０１】
トナー１の酸価は、４．２ｍｇＫＯＨ／ｇであった。
【０２０２】
トナー１の帯電量は、−５６ｍＣ／ｋｇであった。
【０２０３】
トナー１の形状係数ＳＦ−１は、１０９、ＳＦ−２は、１０４であった。
【０２０４】
トナー粒子の製造例２〜８
トナー粒子の製造例１において、第１の重合工程及び第２の重合工程におけるｐＨ、オキシカルボン酸の種類と添加量及び濾過工程のｐＨを表１に示したようにかえた以外は、トナー粒子の製造例１と同様にしてトナー粒子２〜８を得た。
【０２０５】
トナーの製造例２〜８
トナーの製造例１で用いたトナー粒子１にかえてトナー粒子２〜８を用いる以外はトナーの製造例１と同様にしてトナー２〜８を得た。
【０２０６】
トナーの製造例９
トナーの製造例１で用いた無機微粒子１Ａを用いない以外は、トナーの製造例１と同様にしてトナー９を得た。
【０２０７】
トナーの製造例１０
トナーの製造例１で用いた無機微粒子２Ａを用いない以外は、トナーの製造例１と同様にしてトナー１０を得た。
【０２０８】
トナーの製造例１１
トナーの製造例１で用いたシリカＡを用いないこと、無機微粒子２Ａの添加量を１．０部にする以外はトナーの製造例１と同様にしてトナー１１を得た。
【０２０９】
トナーの製造例１２〜２１
トナーの製造例１で用いた無機微粒子１Ａのかわりに、表２に示した無機微粒子を用いる以外はトナーの製造例１と同様にしてトナー１２〜２１を得た。
【０２１０】
トナーの製造例２２〜２９
トナーの製造例１で用いた無機微粒子２Ａのかわりに、表３に示した無機微粒子を用いる以外はトナーの製造例１と同様にしてトナー２２〜２９を得た。
【０２１１】
トナーの製造例３０〜３２
トナーの製造例１で用いたシリカ微粒子Ａのかわりに、表４に示したシリカ微粒子を用いる以外はトナーの製造例１と同様にしてトナー３０〜３２を得た。
【０２１２】
トナー粒子の製造例９〜１２
トナー粒子の製造例１において、トナー製造の分級工程の分級条件をかえる以外はトナー粒子の製造例１と同様にしてトナー粒子９〜１２を得た。
【０２１３】
トナーの製造例３３〜３６
トナーの製造例１で用いたトナー粒子１にかえてトナー粒子９〜１２を用いる以外はトナーの製造例１と同様にしてトナー３３〜３６を得た。
【０２１４】
トナー粒子の製造例１３〜１６
トナー粒子の製造例１で用いたワックスＡにかえて表６に示したワックスＢ〜Ｅを用いる以外はトナー粒子の製造例１と同様にしてトナー粒子１３〜１６を得た。
【０２１５】
トナーの製造例３７〜４０
トナーの製造例１で用いたトナー粒子１にかえてトナー粒子１３〜１６を用いる以外はトナーの製造例１と同様にしてトナー３７〜４０を得た。
【０２１６】
トナー粒子の製造例１７〜２０
トナー粒子の製造例１において、重合開始剤及び反応温度を調節することにより、ＧＰＣ測定でのピーク分子量を調整した以外はトナー粒子の製造例１と同様にしてトナー粒子１７〜２０を得た。
【０２１７】
トナーの製造例４１〜４４
トナーの製造例１で用いたトナー粒子１にかえてトナー粒子１７〜２０を用いる以外はトナーの製造例１と同様にしてトナー４１〜４４を得た。
【０２１８】
トナー粒子の製造例２１〜２３
トナー粒子の製造例１において、ｎ−ブチルアクリレートにかえて、ｎ−ブチルアクリレートとマレイン酸ブチルエステルを併用する以外はトナー粒子の製造例１と同様にしてトナー粒子１４〜１６を得た。
【０２１９】
トナーの製造例４５〜４７
トナーの製造例１で用いたトナー粒子１にかえてトナー粒子２１〜２３を用いる以外はトナーの製造例１と同様にしてトナー４５〜４７を得た。
【０２２０】
トナー粒子の製造例２４〜２６
（結着樹脂）スチレン−アクリル酸ブチル共重合体              １００質量部
（着色剤）Ｃ．Ｉ．ピグメントブルー１５：３                      ７質量部
（離型剤）ベヘニルベヘネート（融点；７３℃）（ワックスＡ）    １０質量部
（荷電制御剤）サリチル酸のＡｌ化合物                        ０．５質量部
（オキシカルボン酸）前記オキシカルボン酸（１−Ａ）          ０．５重量部
上記材料を呼び混合した後に、１３０℃に設定した二軸混練押し出し器によって溶融混練を行った混練物を冷却後、粗粉砕をしジェット気流を用いた粉砕機によって微粉砕をし、さらに風力分級機を用いて分級した。
【０２２１】
さらに、パイプリタイゼーションシステム１型（奈良機械製作所製）を用いて、機械的衝撃力により表面処理し、表面形状係数を調整したトナー粒子２４〜２６を得た。
【０２２２】
トナーの製造例４８〜５０
トナーの製造例１で用いたトナー粒子１にかえてトナー粒子２４〜２６を用いる以外はトナーの製造例１と同様にしてトナー４８〜５０を得た。
【０２２３】
トナー粒子の製造例２７
トナー粒子の製造例２４において、結着樹脂としてスチレン−アクリル酸ブチルのかわりに、ポリエステル樹脂（プロポキシ化ビスフェノールとフマル酸の縮重合体）を用いる以外はトナー粒子の製造例２４と同様にしてトナー粒子２７を得た。
【０２２４】
トナーの製造例５１
トナーの製造例１で用いたトナー粒子１にかえてトナー粒子２７を用いる以外はトナーの製造例１と同様にしてトナー５１を得た。
【０２２５】
トナーの製造例５２
トナーの製造例１において、無機微粒子１Ａ；０．８部のかわりに、無機微粒子１Ａ；０．４部と無機微粒子１Ｃ；０．４部を併用する以外はトナーの製造例１と同様にしてトナー５２を得た。
【０２２６】
トナーの製造例５３
トナーの製造例１において、無機微粒子２Ａ；０．１５部のかわりに、無機微粒子２Ａ；０−１部と無機微粒子２Ｃ；０．１部を併用する以外はトナーの製造例１と同様にしてトナー５３を得た。
【０２２７】
実施例１〜３８、比較例１〜１５
市販のフルカラープリンターＬＢＰ−２１６０（キヤノン製）に、トナー１〜５３を適用し、評価を行った。
【０２２８】
低湿環境下で発生する潜像保持体へのトナー融着、及びハーフトーン画像の「ガサツキ」・カブリについては、１０℃／４％ＲＨの低温低湿環境において、４％印字率のライン画像を連続プリントした後に評価した。
【０２２９】
潜保持体へのトナー融着については、ベタ画像上に現れたトナー融着に伴うドット上の白抜け欠陥の数で評価した。
【０２３０】
ハーフトーン画像の「ガサツキ」については、反射濃度が、０．６の６００線のハーフトーン画像をプリントし、目視により評価した。
【０２３１】
カブリについては、潜像保持体上のカブリをテープで転写させ、そのテープを白紙に貼り、レファレンステープの反射率との差をリフレクトメーター（東京電色（株）製）により測定した。
【０２３２】
多数枚印刷時のトナーのボタ落ち現象については、２３℃／５０％ＲＨの環境で、１％印字率のライン画像を連続で２．４万枚プリントした後、ハーフトーン画像をプリントし、画像上に現れたドットの数で評価した。
【０２３３】
多数枚印刷時のカブリ現象については、２３℃／５０％ＲＨの環境で、１％印字率のライン画像を連続で１．５万枚プリントした後、潜像保持体上のカブリを測定した。
【０２３４】
再転写現像については、３２．５℃／９５％ＲＨの高温高湿環境で、４％印字率のライン画像を、６０ｇ／ｍ２の普通紙に連続プリントした後に評価した。
【０２３５】
現像順で、１番先のイエローステーションに、現像ＣＲＧを入れて、４色重ね（４回転写工程を行う）モードで、プリントアウトしたときのハーフトーン画像の反射濃度と、１色（１回の転写工程）モードで、プリントアウトしたハーフトーン画像の反射濃度の差から評価した。
【０２３６】
トナーを高温環境に放置したときのトナーのボタ落ち現象については、トナーを５０℃の環境に２週間放置し、そのトナーを１２．５℃／５％ＲＨの低温低湿環境でハーフトーン画像をプリントし、画像上に現れたドットの数で評価した。評価結果を表７〜表１１に示す。
【０２３７】
【表１】
2004226448.tif 000018
【０２３８】
【表２】
2004226448.tif 000019
【０２３９】
【表３】
2004226448.tif 000020
【０２４０】
【表４】
2004226448.tif 000021
【０２４１】
【表５】
2004226448.tif 000022
【０２４２】
【表６】
2004226448.tif 000023
【０２４３】
【表７】
2004226448.tif 000024
【０２４４】
【表８】
2004226448.tif 000025
【０２４５】
【表９】
2004226448.tif 000026
【０２４６】
【表１０】
2004226448.tif 000027
【０２４７】
【表１１】
2004226448.tif 000028
【０２４８】
【図面の簡単な説明】
【図１】金属製の測定容器を示す図である。
【符号の説明】
１０１；吸引機
１０２；測定容器
１０３；導電性スクリーン（５００メッシュ）
１０４；フタ
１０５；真空計
１０６；風景調節弁
１０７；吸引口
１０８；コンデンサー
１０９；電位計
【図１】
2004226448.tif 000032